징크 옥사이드 ( ZnO ) 와 갈륨 옥사이드 ( Ga 2 O 3 ) 를 1 : 1 비율 로 용기 에 넣 고 , 융제 로 는 H 3 BO 3 택 하 여 형광체 의 총 중량 의 10 % 중량 비 로 혼합 한 후 볼 밀링 ( ball milling ) 으로 혼합 하 여 분쇄 하 였 다 . 상기 분쇄 된 혼합물 을 수소 혼합 가스 로 환원 분위기 속 의 가열로 에서 1100 ℃ 로 12 시간 동안 열처리 하 여 근자외선 및 청색 가시 광 을 발광 하 는 ZnGa 2 O 4 형광체 를 합성 하 였 다 . 그 후 , 보다 균일 한 분말 을 얻 기 위해서 시브 를 통해 입자 크기 가 10 ㎛ 인 형광체 분말 을 분리 하 였 다 .